(57)【特許請求の範囲】
【請求項１】
エチレン−酢酸ビニル共重合体及び架橋剤を含む組成物からなり、当該フィルムの少なくとも一方の面にエンボスを有するエチレン−酢酸ビニル共重合体フィルムにおいて、
当該フィルムが、引っ張られることによりテンションが付与されるカレンダ成形法による製膜工程であって、製膜時の加熱温度が４０〜９０℃である工程を含む製造方法により得られ、
前記エチレン−酢酸ビニル共重合体の酢酸ビニル繰り返し単位の含有率が、エチレン−酢酸ビニル共重合体の質量を基準として、２６〜２８質量％であり、
前記エンボスを有する面の算術平均粗さＲａ（ＪＩＳ−Ｂ０６０１（２００１））が、３．０μｍ以上２０μｍ以下であり、且つ
前記エンボスを有する面の粗さ曲線要素の平均長さＲＳｍ（ＪＩＳ−Ｂ０６０１（２００１））が、３００μｍ以上６００μｍ未満であることを特徴とするエチレン−酢酸ビニル共重合体フィルム。
【請求項２】
前記架橋剤が、有機過酸化物である請求項１に記載のエチレン−酢酸ビニル共重合体フィルム。
【請求項３】
前記架橋剤の含有量が、前記エチレン−酢酸ビニル共重合体１００質量部に対して、０．５〜２．５質量部である請求項１又は２に記載のエチレン−酢酸ビニル共重合体フィルム。
【請求項４】
フィルムの平均厚さが、５０μｍ〜２ｍｍである請求項１〜３のいずれか１項に記載のエチレン−酢酸ビニル共重合体フィルム。
【請求項５】
合わせガラス用中間膜又は太陽電池用封止膜である請求項１〜４のいずれか１項に記載のエチレン−酢酸ビニル共重合体フィルム。
【請求項６】
請求項１〜４のいずれか１項に記載のエチレン−酢酸ビニル共重合体フィルムを合わせガラス用中間膜として用いたことを特徴とする合わせガラス。
【請求項７】
請求項１〜４のいずれか１項に記載のエチレン−酢酸ビニル共重合体フィルムを太陽電池用封止膜として用いたことを特徴とする太陽電池。
【発明の詳細な説明】
【技術分野】
【０００１】
本発明は、エチレン−酢酸ビニル共重合体を主成分とするフィルムに関し、特に、ブロッキングが防止され、加熱硬化する際の収縮が抑制されたフィルムに関する。
【背景技術】
【０００２】
従来から、エチレン酢酸ビニル共重合体（以下、ＥＶＡと略す）を主成分として含む組成物からなるフィルム（以下、エチレン−酢酸ビニル共重合体フィルム（ＥＶＡフィルム）ともいう）は、安価であり、絶縁性に優れ、高い透明性を有することから、合わせガラス用中間膜や太陽電池用封止膜等に利用されている。合わせガラス用中間膜としては、例えば、図１に示すように、ガラス板１１Ａ及び１１Ｂの間に挟持された中間膜１２として、耐貫通性や破損したガラスの飛散防止等の機能を発揮する（特許文献１）。太陽電池用封止膜としては、例えば、図２に示すように、太陽電池用セル２４とガラス基板等からなる表面側透明保護部材２１との間に配置された表面側封止膜２３Ａ、及び太陽電池用セル２４と裏面側保護部材（バックカバー）２２との間に配置された裏面側封止膜２３Ｂとして、絶縁性の確保や機械的耐久性の確保等の機能を発揮する（特許文献２）。また、薄膜シリコン系、薄膜アモルファスシリコン系太陽電池、セレン化銅インジウム（ＣＩＳ）系太陽電池等の薄膜太陽電池においても、例えば、ガラスやポリイミド基板等の透明基板の表面に化学気相蒸着法等により半導体層等の発電素子層が形成され、その発電素子層と、保護部材との間に配置された封止膜として用いられる。
【０００３】
合わせガラスや太陽電池を製造する場合は、一般に、上記各部材を積層し、減圧下で予備圧着し、各層に残存する空気を脱気した後、加熱加圧により本圧着して、ＥＶＡフィルム（図１における、中間膜１２、図２における表面側封止膜２３Ａ及び裏面側封止膜２３Ｂ）を硬化させることにより接着一体化させる。この際、封止膜では、有機過酸化物などの架橋剤を用いて共重合体を架橋させることにより、封止膜の接着性、耐久性を向上させることができる。
【０００４】
ＥＶＡフィルムは、ＥＶＡ及び架橋剤などを含む組成物を成膜することで得ることができる。具体的には、組成物を、ミキシングロール等に投入して溶融混練した後に、製膜することにより得られる。製膜方法としては、例えば、押出成形法、カレンダ成形法、射出成形法、又は加熱プレス法などが用いられる。なかでも、均一な厚さを有する封止膜を高速で生産できることから、カレンダ成形法が特に有用である。カレンダ成形法は、溶融混練した組成物を、加熱ロールに投入して圧延することにより膜状に成形する方法である。
【０００５】
このようなＥＶＡフィルムは、保管時や使用時にフィルム同士が付着し塊状となる現象（ブロッキングという）が生じないこと、及び加熱加圧する際に、ＥＶＡフィルムの熱収縮が大きく生じないことが要求される。ブロッキングが生じると歩留りの低下や、作業性の悪化を引き起こすことになる。一方、熱収縮の程度が大きいと、合わせガラスでは、ガラス板のズレが生じて外観不良となる場合がある。また、太陽電池では、太陽電池用セルが封止膜（ＥＶＡフィルム）に引っ張られて重なり合ったり、セルが損傷したり、プラスチックフィルム製のバックカバーにしわが生じたりして、発電効率不良や外観不良となる場合がある。
【０００６】
上述の保管時や使用時のブロッキングの防止等のために、表面に微細な凹凸形状パターン（エンボスともいう）を施されたＥＶＡフィルムが開発されている（特許文献３、４）。
【先行技術文献】
【特許文献】
【０００７】
【特許文献１】特開昭５８−７９８４８号公報
【特許文献２】特開平０６−１７７４１２号公報
【特許文献３】特開２００１−１３０９３１号公報
【特許文献４】特開２００２−１８５０２７号公報
【発明の概要】
【発明が解決しようとする課題】
【０００８】
しかしながら、従来のＥＶＡフィルムでは、加熱加圧時の熱収縮の抑制については十分とは言えず、合わせガラスや太陽電池の製造に用いた場合に、上述のような不良が生じる場合がある。
【０００９】
従って、本発明の目的は、保管時や使用時のブロッキングが防止され、且つ熱収縮の発生が抑制されたＥＶＡフィルムを提供することにある。
【００１０】
また、本発明の目的は、そのＥＶＡフィルムを用いた合わせガラス及び太陽電地を提供することにある。
【課題を解決するための手段】
【００１１】
ＥＶＡフィルムには製膜工程において引っ張られることによりテンションが付与されるが、このような封止膜は加熱加圧により架橋硬化する際に元の形状に戻ろうとする力が生じ、これにより封止膜の熱収縮が発生するものと考えられる。
【００１２】
本発明者等はこの熱収縮の発生機構に着目し、ＥＶＡフィルムが収縮しないようにガラス板等の隣接部材表面へのタック性（軽い力で短時間に被接着体に粘着する性質をいう）を高くすることが有効であると考えた。但し、フィルムのタック性が高くなることは、逆にブロッキングが生じ易くなるものと考えられる。そこで、本発明者らは両者を両立させるために種々の検討を行った結果、特定の組成のＥＶＡを用いて、特定の表面性状のエンボスをフィルム表面に付与することにより上記課題を解決できることを見出した。
【００１３】
即ち、上記目的は、エチレン−酢酸ビニル共重合体及び架橋剤を含む組成物からなり、当該フィルムの少なくとも一方の面にエンボスを有するエチレン−酢酸ビニル共重合体フィルムにおいて、当該フィルムが、引っ張られることによりテンションが付与されるカレンダ成形法による製膜工程であって、製膜時の加熱温度が４０〜９０℃である工程を含む製造方法により得られ、前記エチレン−酢酸ビニル共重合体の酢酸ビニル繰り返し単位の含有率が、エチレン−酢酸ビニル共重合体の質量を基準として、２６〜２８質量％であり、
前記エンボスを有する面の算術平均粗さＲａ（ＪＩＳ−Ｂ０６０１（２００１））が、３．０μｍ以上２０μｍ以下であり、且つ前記エンボスを有する面の粗さ曲線要素の平均長さＲＳｍ（ＪＩＳ−Ｂ０６０１（２００１））が、３００μｍ以上６００μｍ未満であることを特徴とするエチレン−酢酸ビニル共重合体フィルムによって達成される。
【００１４】
本発明のＥＶＡフィルムの好ましい態様は以下の通りである。
（１）前記架橋剤の含有量が、前記エチレン−酢酸ビニル共重合体１００質量部に対して、０．５〜２．５質量部である。これによりＥＶＡフィルムの使用時に、必要且つ十分な架橋構造を付与することが出来る。
（２）前記架橋剤が、有機過酸化物である。
（３）フィルムの平均厚さが、５０μｍ〜２ｍｍである。より熱収縮を抑制できる。
（４）合わせガラス用中間膜又は太陽電池用封止膜である。これらは本発明のＥＶＡフィルムの用途として好適である。
【００１５】
また、本発明の目的は、本発明のＥＶＡフィルムを合わせガラス用中間膜として用いたことを特徴とする合わせガラスによって達成される。本発明の合わせガラスは、本発明のＥＶＡフィルムを用いているので、製造時のブロッキングによる作業性が悪化することもなく、ＥＶＡフィルムの熱収縮による外観不良が生じ難い。
【００１６】
更に、本発明の目的は、本発明のＥＶＡフィルムを太陽電池用封止膜として用いたことを特徴とする太陽電池によって達成される。本発明の太陽電池は、本発明のＥＶＡフィルムを用いているので、製造時のブロッキングによる作業性が悪化することもなく、ＥＶＡフィルムの熱収縮による外観不良や太陽電池セルの損傷等による発電効率不良が生じ難い。
【発明の効果】
【００１７】
本発明のＥＶＡフィルムは、上記範囲の酢酸ビニル含有率を有するＥＶＡを含む組成物からなり、ＥＶＡフィルム表面に上記範囲の表面性状（算術表面粗さＲａ、粗さ曲線要素の平均長さＲＳｍ）を有するエンボスが付与されているので、隣接部材表面への適度なタック性を有し、且つＥＶＡフィルム同士の付着が防止されている。これらにより、ＥＶＡフィルムの保管時や使用時のブロッキングを防止し、且つ熱収縮の発生を抑制することができる。
【００１８】
従って、本発明のＥＶＡフィルムを用いることで、ブロッキングによる歩留り低下や作業性の悪化を引き起こすことなく、加熱加圧時の熱収縮による外観不良や発電効率不良の発生が抑制された合わせガラス及び太陽電池を得ることができる。
【図面の簡単な説明】
【００１９】
【図１】一般的な合わせガラスの概略断面図である。
【図２】一般的な太陽電池の概略断面図である。
【発明を実施するための形態】
【００２０】
本発明のＥＶＡフィルムは、ＥＶＡ及び架橋剤を含む組成物からなり、そのフィルムが、引っ張られることによりテンションが付与されるカレンダ成形法による製膜工程であって、製膜時の加熱温度が４０〜９０℃である工程を含む製造方法により得られる。また、そのＥＶＡフィルムの少なくとも一方の面にエンボスを有している。そして、ＥＶＡの酢酸ビニル繰り返し単位が、ＥＶＡの質量を基準として２６〜２８質量％である。更に、そのエンボスを有する面（エンボス面ともいう）の算術平均粗さＲａが、３．０μｍ以上２０μｍ以下であり、エンボス面の粗さ曲線要素の平均長さＲＳｍが、３００μｍ以上６００μｍ未満である。
【００２１】
一般に、ＥＶＡにおける酢酸ビニル含有率が低い程、ＥＶＡ組成物が硬く、タック性が低くなり、酢酸ビニル含有率が高い程、流動性が高く、タック性が高くなる傾向がある。本発明においては、上記範囲の酢酸ビニル含有率のＥＶＡを用いることで、タック性を適正化している。即ち、酢酸ビニル含有率が２６質量％未満では、ＥＶＡフィルムのタック性が低く熱収縮が生じ易くなり、２８質量％より大きい場合は、ＥＶＡフィルムのタック性が高くブロッキングが生じ易くなる。更に、上記範囲の表面性状のエンボスを形成することにより、フィルム同士が付着し合うブロッキングは生じ難く、ガラス板等のＥＶＡフィルムと隣接する部材には適度なタック性を示すＥＶＡフィルムとすることができる。ＥＶＡフィルムがガラス板等の隣接部材に適度なタック性で密着するため、ＥＶＡフィルムが加熱により収縮することが抑制される。
【００２２】
本発明のＥＶＡフィルムのエンボス面の算術平均粗さＲａが３．０μｍ未満では、ＥＶＡフィルムのタック性が高くブロッキングが生じやすくなり、２０μｍより大きい場合は、ＥＶＡフィルムのタック性が低く熱収縮が生じやすくなる。算術平均粗さＲａは、５〜１３μｍが好ましく、更に６〜１１μｍが好ましい。また、エンボス面の粗さ曲線要素の平均長さＲＳｍが３００μｍ未満では、ＥＶＡフィルムのタック性が低く熱収縮が生じやすくなり、６００μｍ以上ではＥＶＡフィルムのタック性が高くブロッキングが生じ易くなる。粗さ曲線要素の平均長さＲＳｍは、３５０〜５５０μｍが好ましく、更に４００〜５００μｍが好ましい。
【００２３】
なお、本発明において、表面の算術平均粗さＲａとは、ＪＩＳ−Ｂ０６０１（２００１）に準拠した方法により測定した値である。即ち、粗さ曲線から、その平均線の方向に、所定の長さを抜き取り、その抜き取り部分の平均線から測定曲線までの偏差の絶対値を合計し、平均した値である。
【００２４】
また、粗さ曲線要素の平均長さＲＳｍとは、ＪＩＳ−Ｂ０６０１（２００１）に準拠した方法により測定した値である（ＪＩＳ−Ｂ０６０１（１９９４）における「凹凸の平均間隔Ｓｍ」と同様）。即ち、粗さ曲線から、その平均線の方向に、所定の長さを抜き取り、その抜き取り部分の１個の山及びこれに隣り合う１個の谷に対応する平均線の長さ（輪郭曲線要素の長さ）の和を求め、平均した値である。
【００２５】
更に、本発明において「適度なタック性」は、ガラス板にエンボス面を接触させ、５００ｇの荷重を９０秒かけた後、３００ｍｍ／分の速度で剥がしたときの密着力（タックメータ（ＭＯＤＥＬ：ＤＰＸ−ＳＯＴ（イマダ社製））にて測定）が０．１５〜０．３５Ｎであることが好ましい。
【００２６】
本発明のＥＶＡフィルムのエンボスの凹凸形状パターンは、上述した算術平均粗さＲａ及び粗さ曲線要素の平均長さＲＳｍを有するものであれば特に制限されない。例えば、凹凸形状パターンにおける凸部を、円形状、半円形状、多角形状として所要間隔を空けて設け、又は凸部をストライプ状、メッシュ状として設けることができる。なかでも、製造が容易であることから、凸部がストライプ状に設けられた凹凸形状であるのが好ましい。
【００２７】
本発明のＥＶＡフィルムにおいて、エンボスは、ＥＶＡフィルムの少なくとも一方の面に形成されていれば良い。例えば、図１に示した合わせガラスの中間膜１２として用いる場合は、一方のガラス板１１Ａに接する面にのみエンボスが形成されていても良く、ガラス板１１Ａ及び１１Ｂに接する両面にエンボスが形成されていても良い。双方のガラス板に適度なタック性で密着し、より熱収縮が抑制される点で、両面にエンボスが形成されていることが好ましい。
【００２８】
また、図２に示した太陽電池の表面側封止膜２３Ａ及び裏面側封止膜２３Ｂとして用いる場合も、表面側透明保護部材２１と太陽電池用セル２４と接する面の何れか一方の面、又は双方の面（表面側封止膜２３Ａの場合）、太陽電池用セル２４と裏面側保護部材２２と接する面の何れか一方の面又は双方の面（裏面側封止膜２３Ｂの場合）に形成されていれば良い。特に、熱収縮を抑制するためにガラス板のように硬い面にエンボス面が密着することが好ましいので、少なくとも表面側封止膜２３Ａの表面側透明保護部材２１と接する面、裏面側封止膜２３Ｂの太陽電池用セル２４と接する面にエンボスが形成されていることが好ましい。各層間に適度なタック性で密着するため、表面側封止膜２３Ａの双方の面、及び裏面側封止膜２３Ｂの双方の面にエンボスが形成されていることが特に好ましい。
【００２９】
ＥＶＡフィルムの平均厚さは、５０μｍ〜２ｍｍ、特に１００μｍ〜１．５ｍｍとするのが好ましい。これにより、熱収縮を抑制することができる。なお、ＥＶＡフィルムの平均厚さとは、マイクロメーターを用いてＥＶＡフィルムの厚さを１０箇所以上測定し、その測定値の平均値とする。
【００３０】
［架橋剤］
本発明のＥＶＡフィルムの組成物は、ＥＶＡの他に架橋剤を含む。これにより、ＥＶＡの架橋構造を形成することができ、ＥＶＡフィルムの接着力を高めることができる。
【００３１】
架橋剤としては、有機過酸化物が好ましく用いられる。有機過酸化物としては、１００℃以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。特に、半減期１０時間の分解温度が７０℃以上のものが好ましい。
【００３２】
前記有機過酸化物としては、樹脂の加工温度・貯蔵安定性の観点から、ハイドロパーオキサイド系化合物、ジアルキルパーオキサイド系化合物、及びケトンパーオキサイド系化合物を使用するのが好ましい。これらは、１種単独で用いても良く、２種以上を混合して用いても良い。
【００３３】
前記ハイドロパーオキサイド系化合物としては、例えば、Ｐ−メンタンハイドロパーオキサイド、１，１，３，３−テトラメチルブチルハイドロパーオキサイド、クメンハイドロパーオキサイド、ｔ−ヘキシルハイドロパーオキサイド等が挙げられる。
【００３４】
前記ジアルキルパーオキサイド系化合物としては、例えば、２，５−ジメチル−２，５−ビス（ｔ−ブチルパーオキシ）ヘキサン、３−ジ−ｔ−ブチルパーオキサイド、ｔ−ブチル−α−クミルパーオキサイド、ジ−α−クミルパーオキサイド、１，４−ビス（（ｔ−ブチルジオキシ）イソプロピル）ベンゼン、１，３−ビス（（ｔ−ブチルジオキシ）イソプロピル）ベンゼン、２，５−ジメチル−２，５−ビス（（ｔ−ブチルパーオキシ）ベンゼン、２，５−ジメチル−２，５−ビス（ｔ−ブチルパーオキシ）ヘキシン、α、α’−ビス（ｔ−ブチルパーオキシイソプロピル）ベンゼン、ｎ−ブチル−４，４−ビス（ｔ−ブチルパーオキシ）ブタン、２，２−ビス（ｔ−ブチルパーオキシ）ブタン、１，１−ビス（ｔ−ブチルパーオキシ）３，３，５−トリメチルシクロヘキサン等が挙げられる。
【００３５】
前記ケトンパーオキサイド系化合物としては、例えば、メチルエチルケトンパーオキサイド、メチルイソブチルケトンパーオキサイド、シクロヘキサノンパーオキサイド、メチルシクロヘキサノンパーオキサイド等が挙げられる。
これらの中でも、優れた接着力、耐熱性、耐紫外線性を有する硬化膜が得られることから、ジアルキルパーオキサイド系化合物、特に、２，５−ジメチル−２，５−ビス（ｔ−ブチルパーオキシ）ヘキサンを用いるのが好ましい。
【００３６】
架橋剤の含有量は、ＥＶＡ１００質量部に対して、通常０．５〜５．０質量部であり、好ましくは０．５〜２．５質量部、より好ましくは０．６５〜２．５質量部である。架橋剤の含有量が上記の範囲であれば、強固な架橋構造が得られ、且つ加熱加圧時に発生する酢酸ガス等の分解ガスの量を少なくすることができ、ＥＶＡフィルムを隣接部材と十分密着させることができる。
【００３７】
［架橋助剤］
本発明のＥＶＡフィルムの組成物は、必要に応じて、さらに架橋助剤を含んでいてもよい。前記架橋助剤は、ＥＶＡのゲル分率を向上させ、ＥＶＡフィルムの接着性及び耐久性を向上させることができる。
【００３８】
前記架橋助剤の含有量は、ＥＶＡ１００質量部に対して、一般に１０質量部以下、好ましくは０．１〜５質量部、更に好ましくは０．１〜２．５質量部で使用される。これにより、更に接着性に優れるＥＶＡフィルムが得られる。
【００３９】
前記架橋助剤（官能基としてラジカル重合性基を有する化合物）としては、トリアリルシアヌレート、トリアリルイソシアヌレート等の３官能の架橋助剤の他、（メタ）アクリルエステル（例、ＮＫエステル等）の単官能又は２官能の架橋助剤等を挙げることができる。なかでも、トリアリルシアヌレートおよびトリアリルイソシアヌレートが好ましく、特にトリアリルイソシアヌレートが好ましい。
【００４０】
［接着向上剤］
本発明のＥＶＡフィルムの組成物は、用途によって、更に優れた接着力を有するのが好ましい。そのために、接着向上剤をさらに含んでいても良い。接着向上剤としては、シランカップリング剤を用いることができる。これにより、優れた接着力を有するＥＶＡシートとすることが可能となる。前記シランカップリング剤としては、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。なかでも、γ−メタクリロキシプロピルトリメトキシシランが特に好ましく挙げられる。
【００４１】
前記シランカップリング剤の含有量はＥＶＡ１００質量部に対して０．１〜０．７質量部、特に０．３〜０．６５質量部であることが好ましい。
【００４２】
［その他］
本発明のＥＶＡフィルムの組成物は、ＥＶＡシートの種々の物性（機械的強度、透明性等の光学的特性、耐熱性、耐光性、架橋速度等）の改良あるいは調整のため、必要に応じて、可塑剤、本発明における化合物Ｉの他のアクリロキシ基含有化合物、メタクリロキシ基含有化合物及び／又はエポキシ基含有化合物などの各種添加剤をさらに含んでいてもよい。
【００４３】
可塑剤としては、特に限定されるものではないが、一般に多塩基酸のエステル、多価アルコールのエステルが使用される。その例としては、ジオクチルフタレート、ジヘキシルアジペート、トリエチレングリコール−ジ−２−エチルブチレート、ブチルセバケート、テトラエチレングリコールジヘプタノエート、トリエチレングリコールジペラルゴネートを挙げることができる。可塑剤は一種用いてもよく、二種以上組み合わせて使用しても良い。可塑剤の含有量は、ＥＶＡ１００質量部に対して５質量部以下の範囲が好ましい。
【００４４】
アクリロキシ基含有化合物及びメタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドルフルフリル基、アミノエチル基、２−ヒドロキシエチル基、３−ヒドロキシプロピル基、３−クロロ−２−ヒドロキシプオピル基を挙げることができる。アミドの例としては、ジアセトンアクリルアミドを挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。
【００４５】
エポキシ含有化合物としては、トリグリシジルトリス（２−ヒドロキシエチル）イソシアヌレート、ネオペンチルグリコールジグリシジルエーテル、１，６−ヘキサンジオールジグリシジルエーテル、アリルグリシジルエーテル、２−エチルヘキシルグリシジルエーテル、フェニルグリシジルエーテル、フェノール（エチレンオキシ）5グリシジルエーテル、ｐ−ｔ−ブチルフェニルグリシジルエーテル、アジピン酸ジグリシジルエステル、フタル酸ジグリシジルエステル、グリシジルメタクリレート、ブチルグリシジルエーテルを挙げることができる。
【００４６】
前記アクリロキシ基含有化合物、前記メタクリロキシ基含有化合物、または前記エポキシ基含有化合物は、それぞれＥＶＡ１００質量部に対してそれぞれ一般に０．５〜５．０質量部、特に１．０〜４．０質量部含まれていることが好ましい。
【００４７】
更に、本発明に係わるＥＶＡ組成物は、紫外線吸収剤、光安定剤および老化防止剤を含んでいてもよい。紫外線吸収剤を含むことにより、照射された光などの影響によってＥＶＡが劣化し、ＥＶＡシートが黄変するのを抑制することができる。紫外線吸収剤としては、特に制限されないが、２−ヒドロキシ−４−メトキシベンゾフェノン、２−ヒドロキシ−４−ｎ−ドデシロキシベンゾフェノン、２，４−ジヒドロキシベンゾフェノン、２，２'−ジヒドロキシ−４−メトキシベンゾフェノン、２−ヒドロキシ−４−ｎ−オクトキシベンゾフェノン等のベンゾフェノン系紫外線吸収剤が好ましく挙げられる。なお、上記ベンゾフェノン系紫外線吸収剤の配合量は、ＥＶＡ１００質量部に対して０．０１〜５質量部であることが好ましい。
【００４８】
また、光安定剤を含むことによっても、照射された光などの影響によってＥＶＡの劣化し、ＥＶＡシートが黄変するのを抑制することができる。光安定剤としてはヒンダードアミン系と呼ばれる光安定剤を用いることが好ましく、例えば、ＬＡ−５２、ＬＡ−５７、ＬＡ−６２、ＬＡ−６３ＬＡ−６３ｐ、ＬＡ−６７、ＬＡ−６８（いずれも（株）ＡＤＥＫＡ製）、Ｔｉｎｕｖｉｎ７４４、Ｔｉｎｕｖｉｎ ７７０、Ｔｉｎｕｖｉｎ ７６５、Ｔｉｎｕｖｉｎ１４４、Ｔｉｎｕｖｉｎ ６２２ＬＤ、ＣＨＩＭＡＳＳＯＲＢ ９４４ＬＤ（いずれもチバ・スペシャリティ・ケミカルズ（株）社製）、ＵＶ−３０３４（Ｂ．Ｆ．グッドリッチ社製）等を挙げることができる。なお、上記光安定剤は、単独で使用しても、２種以上組み合わせて用いてもよく、その配合量は、ＥＶＡ１００質量部に対して０．０１〜５質量部であることが好ましい。
【００４９】
老化防止剤としては、例えばＮ，Ｎ’−ヘキサン−１，６−ジイルビス〔３−（３，５−ジ−ｔｅｒｔ−ブチル−４−ヒドロキシフェニル）プロピオナミド〕等のヒンダードフェノール系酸化防止剤、リン系熱安定剤、ラクトン系熱安定剤、ビタミンＥ系熱安定剤、イオウ系熱安定剤等が挙げられる。
【００５０】
［ＥＶＡフィルムの製造］
本発明のＥＶＡフィルムを製造するには、例えば、（ａ）ＥＶＡ及び架橋剤を含む組成物をシート状に成形して成形体を得る工程、（ｂ）前記成形体の少なくとも一方の面にエンボス加工により、算術平均粗さＲａが、３．０μｍ以上２０μｍ以下、粗さ曲線要素の平均長さＲＳｍが、３００μｍ以上６００μｍ未満のエンボスを付与する工程を含む方法が用いられる。
【００５１】
工程（ａ）において、ＥＶＡ及び架橋剤、及び必要に応じて上述した各種成分を含む組成物をシート状に成形するには、カレンダ成形（カレンダリング）の方法が用いられる。組成物の混合は、４０〜９０℃、特に６０〜８０℃の温度で加熱混練することにより行うのが好ましい。また、製膜時の加熱温度は、架橋剤が反応しない或いはほとんど反応しない温度とすることが好ましい。例えば、４０〜９０℃、特に５０〜８０℃とするのが好ましい。
【００５２】
工程（ｂ）において、シート状の成形体に上述したエンボスを付与するには、エンボス加工など、従来公知の方法を用いて行えばよい。例えば、上記表面性状の所定のエンボスの反転凹凸パターンを有するエンボスローラーやエンボスプレートを成形体の所定の面に加熱押圧し、エンボスを付与することができる。エンボスローラー等を成形体の両面に加熱押圧し、両面にエンボスが形成されたＥＶＡフィルムとしても良い。
【００５３】
本発明のＥＶＡフィルムは、上述のようにブロッキングが防止され、且つ熱収縮の発生が抑制されているので、特に、製造時に高い作業効率が要求され、熱収縮による隣接部材のズレやしわの発生が問題とされる合わせガラス用中間膜、及び太陽電池用封止膜として好ましく使用することができる。
【００５４】
［合わせガラス］
本発明の合わせガラスは、本発明のＥＶＡフィルムを合わせガラス用中間膜として用いていれば良い。上記のように本発明のＥＶＡフィルムは、ブロッキングが防止され、且つ熱収縮の発生が抑制されているので、本発明の合わせガラスは、生産性が高く、ガラス板のズレによる外観不良が生じ難い合わせガラスである。
【００５５】
本発明の合わせガラスを製造するには、例えば、図１に示したように、本発明のＥＶＡフィルムを合わせガラス用中間膜１２として用い、２枚のガラス板１１Ａ及び１１Ｂの間に狭持して、得られた積層体を脱気した後、加熱下に押圧する方法などが用いられる。これらの工程は、例えば、真空袋方式、ニップロール方式等を用いて行われる。これにより、合わせガラス用中間膜１２が硬化して、合わせガラス用中間膜１２とガラス板１１Ａ及び１１Ｂとを接着一体化することができる。製造条件としては、例えば、上記積層体を８０〜１２０℃の温度で予備圧着し、１００〜１５０℃（特に１３０℃付近）で１０分〜１時間加熱処理することによりＥＶＡを架橋させる。また、加熱処理は加圧下で行ってもよい。このとき、積層体を１．０×１０３Ｐａ〜５．０×１０７Ｐａの圧力で加圧しながら行うのが好ましい。架橋後の冷却は一般に室温で行われるが、特に、冷却は速いほど好ましい。
【００５６】
本発明におけるガラス板は透明基板であれば良く、例えば、グリーンガラス、珪酸塩ガラス、無機ガラス板、無着色透明ガラス板などのガラス板の他、ポリエチレンテレフタレート（ＰＥＴ）、ポリエチレンナフタレート（ＰＥＮ）、ポリエチレンブチレート、ポリメチルメタクリレート（ＰＭＭＡ）等のプラスチック製の基板又はフィルムを用いてもよい。耐候性、耐衝撃性等の点でガラス板が好ましい。ガラス板の厚さは、１〜２０ｍｍ程度が一般的である。合わせガラスにおいて両側に配置されるそれぞれのガラス板は、同一のもの用いてもよく、異なる基材を組み合わせて用いてもよい。基材の強度と合わせガラスの用途とを考慮して、組み合わせを決定する。
【００５７】
本発明の合わせガラスは、建築物や乗り物（自動車、鉄道車両、船舶）用の窓ガラス、プラズマディスプレイなどの電子機器、冷蔵庫や保温装置などのような各種装置の扉や壁部など、種々の用途に使用することができる。
【００５８】
［太陽電池］
本発明の太陽電池は、本発明のＥＶＡフィルムを太陽電池用封止膜として用いていれば、特に制限されない。例えば、表面側透明保護部材と裏面側保護部材との間に、本発明のＥＶＡフィルムを太陽電池用封止膜として用い、架橋一体化させることにより太陽電池用セルを封止させた構造などが挙げられる。なお、本発明において、太陽電池セルの光が照射される側（受光面側）を「表面側」と称し、太陽電池セルの受光面とは反対面側を「裏面側」と称する。
【００５９】
上記のように本発明のＥＶＡフィルムは、ブロッキングが防止され、且つ熱収縮の発生が抑制されているので、本発明の太陽電池は、生産性が高く、太陽電池用セルの重なりやバックカバーのしわによる、発電効率不良や外観不良が生じ難い太陽電池である。
【００６０】
本発明の太陽電池を製造するには、例えば、図２に示すように表面側透明保護部材２１、表面側封止膜２３Ａ（本発明のＥＶＡフィルム）、太陽電池用セル２４、裏面側封止膜２３Ｂ（本発明のＥＶＡフィルム）及び裏面側保護部材２２を積層し、加熱加圧など常法に従って、封止膜２３Ａ及び２３Ｂを架橋硬化させればよい。前記加熱加圧するには、例えば、前記積層体を、真空ラミネータで温度１３５〜１８０℃、さらに１４０〜１８０℃、特に１５５〜１８０℃、脱気時間０．１〜５分、プレス圧力０．１〜１．５ｋｇ／ｃｍ2、プレス時間５〜１５分で加熱圧着すればよい。この加熱加圧時に、表面側封止膜２３Ａおよび裏面側封止膜２３Ｂに含まれるＥＶＡを架橋させることにより、表面側封止膜２３Ａおよび裏面側封止膜２３Ｂを介して、表面側透明保護部材２１、裏面側透明部材２２、および太陽電池用セル２４を一体化させて、太陽電池用セル２４を封止することができる。
【００６１】
なお、本発明の太陽電池用封止膜は、図２に示したような単結晶又は多結晶のシリコン結晶系の太陽電池セルを用いた太陽電池だけでなく、薄膜シリコン系、薄膜アモルファスシリコン系太陽電池、セレン化銅インジウム（ＣＩＳ）系太陽電池等の薄膜太陽電池の封止膜にも使用することもできる。この場合は、例えば、ガラス基板、ポリイミド基板、フッ素樹脂系透明基板等の表面側透明保護部材の表面上に化学気相蒸着法等により形成された薄膜太陽電池素子層上に、太陽電池用封止膜（本発明のＥＶＡフィルム）、裏面側保護部材を積層し、接着一体化させた構造、裏面側保護部材の表面上に形成された太陽電池素子上に、太陽電池用封止膜（本発明のＥＶＡフィルム）、表面側透明保護部材を積層し、接着一体化させた構造、又は表面側透明保護部材、表面側封止膜（本発明のＥＶＡフィルム）、薄膜太陽電池素子、裏面側封止膜（本発明のＥＶＡフィルム）、及び裏面側保護部材をこの順で積層し、接着一体化させた構造等が挙げられる。
【００６２】
本発明の太陽電池に使用される表面側透明保護部材１１は、通常珪酸塩ガラスなどのガラス基板であるのがよい。ガラス基板の厚さは、０．１〜１０ｍｍが一般的であり、０．３〜５ｍｍが好ましい。ガラス基板は、一般に、化学的に、或いは熱的に強化させたものであってもよい。
【００６３】
本発明で使用される裏面側保護部材１２は、ポリエチレンテレフタレート（ＰＥＴ）などのプラスチックフィルムが好ましく用いられる。また、耐熱性、耐湿熱性を考慮してフッ化ポリエチレンフィルム、特にフッ化ポリエチレンフィルム／Ａｌ／フッ化ポリエチレンフィルムをこの順で積層させたフィルムでも良い。
【００６４】
なお、本発明の太陽電池（薄膜太陽電池を含む）は、上述した通り、表面側及び／又は裏面側に用いられるＥＶＡフィルムに特徴を有する。したがって、表面側透明保護部材、裏面側保護部材、および太陽電池用セルなどの前記封止膜以外の部材については、従来公知の太陽電池と同様の構成を有していればよく、特に制限されない。
【実施例】
【００６５】
以下、本発明を実施例により説明する。
【００６６】
［実施例１〜６、比較例１〜４］
１．ＥＶＡフィルム試料の作製
下記の配合１及び配合２の組成物を原料としてカレンダ成形法によりシート状の成形体（厚さ１．０ｍｍ）を得た。なお、組成物の混練は８０℃で１５分行い、またカレンダロールの温度は８０℃、加工速度は５ｍ／分であった。その後、ミニエンボスロールを用いて、成形体をエンボス加工することにより、表１に示した表面性状（算術平均粗さＲａ、粗さ曲線要素の平均長さＲＳｍ）の実施例１〜６、及び比較例１〜４の各ＥＶＡフィルム試料（厚さ０．５ｍｍ、幅１００ｍｍ、長さ３０５ｍｍ）を得た。
（配合１）
ＥＶＡ（ＥＶＡにおける酢酸ビニル含有率２６質量％）：１００質量部、
架橋剤（２，５−ジメチル−２，５−ビス（ｔｅｒｔ−ブチルパーオキシ）ヘキサン）：１．０質量部、
架橋助剤（トリアリルイソシアヌネート）：２．０質量部
（配合２）
ＥＶＡ（ＥＶＡにおける酢酸ビニル含有率２８質量％）：１００質量部、
架橋剤（２，５−ジメチル−２，５−ビス（ｔｅｒｔ−ブチルパーオキシ）ヘキサン）：１．０質量部、
架橋助剤（トリアリルイソシアヌネート）：２．０質量部
【００６７】
２．表面性状の測定方法
ＥＶＡフィルム試料のエンボス面の算術平均粗さＲａ、及び粗さ曲線要素の平均長さＲＳｍの測定は、ＪＩＳ−Ｂ０６０１（２００１）に従い、表面粗さ測定機（Ｒａｎｋ  Ｔａｙｌｏｒ  Ｈｏｂｓｏｎ社製  Ｓｕｒｔｒｏｎｉｃ  ３＋）を用いて測定した。また、測定は１０箇所行い、その測定値の平均値を求めた。測定条件は、測定距離：７．５ｃｍ、測定速度：１ｍｍ／ｓ、カットオフ波長：２．５μｍ、長波長基準長さλｃ：２．５ｍｍ、短波長基準長さλｓ：０．００２５ｍｍとした。
【００６８】
３．評価方法
（１）ガラス板上での熱収縮性
上記で作製したＥＶＡフィルム試料をガラス板（大きさ：３０５ｍｍ×３０５ｍｍ、厚さ：３ｍｍ）上に、エンボス面をガラス板側にして載せ、１５５℃に加熱したオーブン中に投入した。３分後に封止膜を取り出し、空気中に１０分間放置した。その後、封止膜の加熱前の長辺方向の長さＡ１（３０５ｍｍ）と、加熱後の長辺方向の長さＡ２（ｍｍ）を測定し、式［（Ａ１−Ａ２）／Ａ１×１００］により熱収縮率（％）を算出した。０．８％以下を合格とした。
（２）タック性（ブロッキング性）の評価
上記で作製したＥＶＡフィルムサンプルのエンボス面をガラス板に接触させ、５００ｇの荷重を９０秒かけた後、３００ｍｍ／分の速度で剥がしたときの密着力をタックメータ（ＭＯＤＥＬ：ＤＰＸ−ＳＯＴ（イマダ社製））にて測定した。密着力が０．１５〜０．３５Ｎを適度なタック性として合格とした。
【００６９】
４．評価結果
評価結果を表１に示す。
【００７０】
【表１】
0005604191.tif 000002
【００７１】
表１に示す通り、ＥＶＡの酢酸ビニル含有率が２６〜２８質量％で、エンボス面の算術平均粗さＲａが、３．０μｍ以上２０μｍ以下、粗さ曲線要素の平均長さＲＳｍが、３００μｍ以上６００μｍ未満の実施例１〜６のＥＶＡフィルムは、ガラス板上の熱収縮率が小さく、タック性も合格であった。従って、これらのＥＶＡフィルムは、熱収縮によるガラス板や太陽電池用セルのズレや、バックカバーのしわが生じ難く、且つブロッキングが防止され、作業性に問題のないＥＶＡフィルムであることが示された。
【００７２】
一方、粗さ曲線要素の平均長さＲＳｍが３００μｍより小さい、比較例１及び３は、ガラス板上の熱収縮率が大きく不合格であった。これらのＥＶＡフィルムでは、ガラス板や太陽電池用セルのズレ等の不良が生じ易い。また、粗さ曲線要素の平均長さＲＳｍが６００μｍ以上の比較例２及び４は、ガラス板上の熱収縮率は小さいが、タック性（ブロッキング性）が大きくなり過ぎて不合格であった。これらのＥＶＡフィルムでは、ブロッキングが生じ易く、作業性に問題が生じる。
【００７３】
以上により、本発明のＥＶＡフィルムは、ブロッキングが防止され、熱収縮の発生が抑制されたものであることが示された。
なお、本発明は上記の実施の形態の構成及び実施例に限定されるものではなく、発明の要旨の範囲内で種々変形が可能である。
【産業上の利用可能性】
【００７４】
本発明により、外観不良が生じ難い合わせガラス、及び発電効率不良や外観不良が生じ難い太陽電池等を、高い生産性で提供することができる。
【符号の説明】
【００７５】
１１Ａ、１１Ｂ  ガラス板
１２            中間膜
２１            表面側透明保護部材
２２            裏面側保護部材
２３Ａ          表面側封止膜
２３Ｂ          裏面側封止膜
２４            太陽電池用セル
【図１】
0005604191.tif 000003
【図２】
0005604191.tif 000004